(57)【要約】【課題】少量の疎水性微粒子で高い滑水性を発現し、しかも、フィルムやボトルのような形態としても使用し得る樹脂積層体を提供する。【解決手段】本発明によれば、ＢＥＴ比表面積が３００ｍ２／ｇよりも大きい疎水性微粒子が分布している表面を有し、該疎水性微粒子の表面分布の程度は、該表面に純水３０ｍｇを滴下したときの転落角が１°以下であることを特徴とする樹脂成形体が提供される。【選択図】なし【特許請求の範囲】
【請求項１】
ＢＥＴ比表面積が３００ｍ２／ｇよりも大きい疎水性微粒子が分布している表面を有し、該疎水性微粒子の表面分布の程度は、該表面に純水３０ｍｇを滴下したときの転落角が１°以下であることを特徴とする樹脂成形体。
【請求項２】
前記疎水性微粒子が、シリカ表面に疎水性官能基が導入されたものである、請求項１に記載の樹脂成形体。
【請求項３】
前記疎水性官能基が、アルキルシリル基、アルキル基、フルオロアルキルシリル基、フルオロアルキル基である、請求項２に記載の樹脂成形体。
【請求項４】
前記アルキルシリル基がジメチルシリル基である請求項３に記載の樹脂成形体。
【請求項５】
フィルムの形態を有しており、該フィルムの表面樹脂層に前記疎水性微粒子が分散され且つその一部が表面に分布している、請求項１〜４の何れかに記載の樹脂成形体。
【請求項６】
ボトルの形態を有しており、該ボトルの内面または口部の表面樹脂層に前記疎水性微粒子が分散され且つその一部が表面に分布している、請求項１〜４の何れかに記載の樹脂成形体。
【請求項７】
注出具またはキャップの形態を有しており、注出具またはキャップでの内容液の注ぎ出し流路となる部分の表面樹脂層に前記疎水性微粒子が分散され且つその一部が表面に分布している、請求項１〜４の何れかに記載の樹脂成形体。
【請求項８】
トレーの形態を有しており、該トレーの内面の表面樹脂層に前記疎水性微粒子が分散され且つその一部が表面に分布している、請求項１〜４の何れかに記載の樹脂成形体。
【請求項９】
カップの形態を有しており、該カップの内面の表面樹脂層に前記疎水性微粒子が分散され且つその一部が表面に分布している、請求項１〜４の何れかに記載の樹脂成形体。
【発明の詳細な説明】
【技術分野】
【０００１】
本発明は、滑水性に優れた表面を有する樹脂成形体に関するものである。
【背景技術】
【０００２】
プラスチックは、成形が容易であり、安価に製造でき、耐薬品性が良好であるばかりか、柔軟性、可撓性に富んでおり、種々の用途、特に日用品、包装材料に使用されている。
【０００３】
近年、濡れ性などの表面特性を改善した高機能な材料が開発されている。以下の文献において、稠調な内容物は、包装材料内面に付着し易いく、これを解決するため、内容物に対する非付着性や滑落性の表面特性を有する材料が開発されている。
【０００４】
特許文献１或いは２には、一次粒子平均径が３〜１００ｎｍであり、ＢＥＴ比表面積が５０〜３００ｍ２／ｇの疎水性酸化物微粒子（例えば疎水性シリカ）が表面（内面）に付着している容器や蓋等の包装材料が開示されている。この包装材料は、ヨーグルトなどの含水物質が付着し難いという表面特性を有する。
【０００５】
特許文献３には、平均粒径が１〜２０μｍの樹脂粒子により形成された樹脂膜の表面に平均粒径が５ｎｍ〜１００ｎｍの酸化物微粒子が分散付着している構造の撥水性膜が表面に形成されている蓋体が提案されている。
【０００６】
特許文献１〜２で提案されている技術は、何れも内容物が接触する面に微細な凹凸を形成し、微細な凹凸面に酸化物微粒子を付着させることにより撥水性（疎水性）を発現させ、この疎水性によって含水物質等に対する非付着性を発現させているものである。
しかしながら、かかる技術では、含水物質に対する非付着性という点では満足し得るものの、滑り性（滑落性）という点では未だ満足し得るものではなく、従って、粘稠な含水物質に対する滑落性についてはさらなる改良が必要である。
【０００７】
また、特許文献４には、最内層が、ＭＦＲ（メルトフローレート）が１０ｇ／１０ｍｉｎ以上のオレフィン系樹脂からなる多層構造のボトルが提案されている。
この多層構造ボトルは、最内層が油性内容物に対する濡れ性に優れており、この結果、ボトルを倒立させたり、或いは傾斜させたりすると、マヨネーズ等の油性内容物は、最内層表面に沿って広がりながら落下していき、ボトル内壁面（最内層表面）に付着残存することなく、綺麗に排出することができるというものである。
【０００８】
また、ケチャップのような植物繊維が水に分散されている粘稠な非油性内容物用のボトルについては、特許文献５或いは特許文献６に、最内層に滑剤として飽和或いは不飽和の脂肪族アミドが配合されたポリオレフィン系樹脂ボトルが提案されている。
【０００９】
上述した特許文献４〜６は、何れもプラスチック容器について、容器内面を形成する熱可塑性樹脂の種類や該樹脂に配合する滑剤を適当に選択することにより、内容物に対する滑り性を向上させたものであり、ある程度の滑り性向上は達成されているが、滑り性向上には限界があり、飛躍的な向上は達成されていないのが実情である。
また、上記の技術では、酸化物微粒子を表面に付着させることが必要であることから、特にボトルの形態を有する容器には適用が困難であるという欠点もある。延伸成形に代表されるブローボトルのような形態の容器では、口部が細く、酸化物微粒子を分散させた液を吹き付けによって容器の内面に付着させるという手法を採用することが難しいからである。
さらに、酸化物微粒子を、表面を形成する樹脂に分散させておき、このような樹脂を用いてボトルの形態に成形することにより、ボトルの内表面に酸化物微粒子を分布させることも考えられるが、本発明者等の研究によると、ある程度の滑落性を発現させるためには多量の酸化物微粒子を分散させなければならないことが確認されている。
【先行技術文献】
【特許文献】
【００１０】
【特許文献１】特開２０１０−２５４３７７号公報
【特許文献２】特開２０１１−９３３１５号公報
【特許文献３】特許第４８７８６５０号
【特許文献４】特開２００７−２８４０６６号公報
【特許文献５】特開２００８−２２２２９１号公報
【特許文献６】特開２００９−２１４９１４号公報
【発明の概要】
【発明が解決しようとする課題】
【００１１】
従って、本発明の目的は、滑水性に優れており、粘稠な含水物質に対する滑り性が極めて高く、しかも、フィルム、ボトル、トレーやカップのような形態としても使用し得る樹脂積層体を提供することにある。
【課題を解決するための手段】
【００１２】
本発明者等は、疎水性微粒子を樹脂成形体表面に分布させたときの滑落性について検討した結果、ＢＥＴ比表面積が３００ｍ２／ｇよりも大きい疎水性微粒子を用いた場合には、非常に優れた滑落性を発現させ得るという知見を見出し、本発明を完成させるに至った。
【００１３】
即ち、本発明によれば、ＢＥＴ比表面積が３００ｍ２／ｇよりも大きい疎水性微粒子が分布している表面を有し、該疎水性微粒子の表面分布の程度は、該表面に純水３０ｍｇを滴下したときの転落角（純水が滑落を始めるときの表面の傾斜角）が１°以下であることを特徴とする樹脂成形体が提供される。
【００１４】
本発明においては、
（１）前記疎水性微粒子が、シリカ微粒子表面に疎水性官能基が導入されたものであること、
（２）前記疎水性官能基が、アルキルシリル基、アルキル基、フルオロアルキルシリル基、またはフルオロアルキル基であること、
（３）前記アルキルシリル基がジメチルシリル基であること、
（４）フィルムの形態を有しており、該フィルムの表面樹脂層に前記疎水性微粒子が分散され且つその一部が表面に分布していること、
（５）ボトルの形態を有しており、該ボトルの内面または口部の表面樹脂層に前記疎水性微粒子が分散され且つその一部が表面に分布していること、
（６）注出具またはキャップの形態を有しており、注出具またはキャップでの内容液の注ぎ出し流路となる部分の表面樹脂層に前記疎水性微粒子が分散され且つその一部が表面に分布していること、
（７）トレーの形態を有しており、該トレーの内面の表面樹脂層に前記疎水性微粒子が分散され且つその一部が表面に分布していること、
（８）カップの形態を有しており、該カップの内面の表面樹脂層に前記疎水性微粒子が分散され且つその一部が表面に分布していること、
が好適である。
【発明の効果】
【００１５】
本発明の樹脂成形体は、ＢＥＴ比表面積が３００ｍ２／ｇよりも大きい疎水性微粒子が表面に分布しているという点に顕著な特徴を有する。即ち、このような大きな比表面積を有する疎水性微粒子が分布しているため、極めて優れた滑水性を示す。
【００１６】
例えば、後述する実施例及び比較例に示されているように、疎水性微粒子が配合された樹脂（ポリエステル）により成形されたフィルムの表面の滑水性を試験すると、本発明にしたがってＢＥＴ比表面積が３００ｍ２／ｇよりも大きい疎水性微粒子（シリカ）を用いた場合には、樹脂よりも遙かに少ない配合量で純水の転落角を１°以下にすることができる。一方、ＢＥＴ比表面積が３００ｍ２／ｇ以下の疎水性微粒子（シリカ）を用いた場合には、純水の転落角を１°以下にするためには、樹脂（ポリエステル）よりもかなり多い量を配合することが必要となる。
このことから理解されるように、ＢＥＴ比表面積が３００ｍ２／ｇ以下の疎水性微粒子を用いて滑水性を発現させる場合には、樹脂の成形性が大きく損なわれてしまうため、外添（外部からの付着）によらざるを得ず、従って、フィルムやボトルのような形態の成形体に高い滑水性を発現させることは不可能といってよい。一方、本発明にしたがって、ＢＥＴ比表面積が３００ｍ２／ｇよりも大きな疎水性微粒子を用いた場合には、少量で高い滑水性が発現するため、樹脂の成形性の低下が少なく、高い滑水性を発現させることができる。
【００１７】
本発明において、ＢＥＴ比表面積が大きい疎水性微粒子を用いることにより樹脂成形体表面に高い滑水性が発現することは、現象として見出されたものであって理論的に解明されてはいないが、本発明者等は以下のように推定している。
樹脂に配合されている疎水性微粒子は、ＢＥＴ比表面積が大きいため、滑水性に有効な疎水性基が多量に分布している。しかも、ＢＥＴ比表面積が大きな疎水性微粒子は、細孔が非常に多く存在するため空気をかみ込みやすく純水が浸透しにくい。そのため液体との接触面積は小さくなり、この結果、樹脂成形体表面に露出している疎水性微粒子の量が少なくても、極めて優れた滑水性が発現するものと考えられる。一般に、物質が滑落するとき、空気を巻き込み易くするためには、粗面加工等により滑落表面に凹凸を形成するという手法が考えられるが、本発明では、このような凹凸面をあえて形成する必要はなく、このことは、ＢＥＴ比表面積が３００ｍ２／ｇよりも大きな疎水性微粒子の使用により、空気を巻き込みやすくなっていることを裏付けている。
【００１８】
このように、本発明の樹脂成形体は、滑水性が優れていることから、例えば防水シートのような防水具などの用途に適しているが、特に含水物質に対する滑落性も優れており、例えばケチャップ、ソース類、ドレッシング類、水性糊、水性インク等に対する滑落性、注出口の液切れ性にも優れ、これらを収容するための用途としても極めて好適に適用される。
特に本発明の樹脂成形体においては、所定の疎水性微粒子を表面に分布せしめることが可能であり、フィルム、ボトル、トレーやカップの形態として、さらには、スパウトなどの注出具やキャップなどの形態においても、液が接触する部分や液が流れる流路となる部分に疎水性微粒子を分布させて滑水性を付与することができる。
【図面の簡単な説明】
【００１９】
【図１】本発明の樹脂成形体の一例である積層体について、その外観を示す図。
【発明を実施するための形態】
【００２０】
＜疎水性微粒子＞
本発明の樹脂成形体は、疎水性微粒子が分布している表面を有しているものであり、かかる疎水性微粒子は、フロータビリティが４０％以上であり、極めて高い疎水性を示すものである。
尚、フロータビリティは、混合比が種々異なる水とメタノールとの混合溶媒を用意し、これらの混合溶媒に微粒子をゆっくりと加えたとき、該微粒子が沈降するときの混合溶媒のメタノール含有率（体積分率）である。例えば、表面処理がされていないシリカ微粒子は、親水性が高く、フロータビリティはほとんどゼロ％である。一方、テフロン（登録商標）のような疎水性の高い粉末は、水には沈まないため、フロータビリティは、ほぼ１００％である。従って、本発明で用いる疎水性微粒子は、フロータビリティが４０％以上であることから、特に高い疎水性を示す。
【００２１】
このような高い疎水性を示す疎水性微粒子は、シリカ、アルミナ、チタン酸化物などの金属酸化物の微粒子の表面を疎水性官能基で修飾することにより得られる。
この疎水性官能基としては、３０ｍＪ／ｍ２以下の臨界表面張力を示す官能基、例えば、メチル基等のアルキル基、メチルシリル基などのアルキルシリル基、フルオロアルキル基、フルオロアルキルシリル基などが挙げられる。
このような疎水性官能基による修飾は、これらの官能基を有する疎水化剤（例えばシラン化合物、シロキサン化合物、シラザン化合物、チタンアルコキシド化合物など）を用いてのカップリングやコーティングにより行われる。
本発明において、特に好適に使用されるのは、コストや入手のし易さから、疎水性シリカ微粒子であり、ジメチルシリル基で表面修飾されている疎水性シリカ微粒子が最も好ましい。
【００２２】
また、上述した疎水性微粒子は、ＢＥＴ比表面積が３００ｍ２／ｇよりも大きく、好ましくは４００ｍ２／ｇ以上であることが必要であり、これにより、優れた滑水性を発現させることができる。例えば、外添せず、樹脂に配合して滑水性に優れた表面を形成させる場合においても少量の配合（樹脂１００重量部当り４０〜３００重量部、特に４０〜２００重量部）でよく、従って、樹脂の成形性が損なわれず、フィルムやボトルのような形態においても、優れた滑水性を発現させることができる。ＢＥＴ比表面積が上記範囲よりも小さな疎水性微粒子を用いた場合には、優れた滑水性を発現させることが困難となってしまい、樹脂に配合して滑水性に優れた表面を形成させようとする場合には、極めて多量の疎水性微粒子を配合することが必要となってしまい、この結果、樹脂の成形性が損なわれ、結局、滑水性を発現させることができなくなってしまう。
【００２３】
このような疎水性微粒子は、ＢＥＴ比表面積が上記範囲内にある限り、その製法は特に制限されず、公知の方法で製造される。例えば、シリカを例にとって説明すると、シラン、シロキサンなどのケイ素化合物の火炎反応による乾式法、アルコキシシランの加水分解、縮合によるゾルゲル法、ケイ酸ソーダと酸との反応による湿式法などによりシリカ微粒子を製造し、これを疎水化処理することにより製造される。反応条件等は、目的とするＢＥＴ比表面積や疎水性（フロータビリティ）が得られるように設定すればよい。
【００２４】
＜樹脂成形体＞
本発明において、樹脂成形体の製造に用いる樹脂は、疎水性微粒子が表面に分布した表面（以下、滑水性表面と呼ぶ）を形成し得るものであれば特に制限されず、用途に応じて各種の樹脂を使用することができ、例えば熱可塑性樹脂や熱硬化性樹脂の何れも使用することができるが、疎水性微粒子を外添して滑水性表面を形成する場合には、疎水性微粒子を分散媒に分散した分散液を使用することが好ましい。また、疎水性微粒子を内添して滑水性表面を形成する場合には、熱可塑性樹脂を使用することが好ましい。
【００２５】
分散媒に用いる溶媒としては、これに限定されないが、メチルアルコール、エチルアルコール、イソプロビルアルコール、アリルアルコール、エチレングリコール、プロピレングリコール、３−メトキシー３−メチル−１−ブタノール、１−メトキシ−２−プロパノール等のアルコール類、アセトン、エチルメチルケトン等のケトン類、ジメチルエーテル、エチルメチルエーテル、ジエチルエーテル、ジブチルエーテル等のエーテル類、酢酸エチル等のエステル類、水のような極性溶媒、ヘキサン、ｎ−ヘキサン、ヘプタン、イソオクタン等の非極性溶を適宜選択することができる。さらに、性能を損なわない範囲内で、分散剤、粘度調整剤を適宜添加することができる。
【００２６】
熱可塑性樹脂としては、低密度ポリエチレン、高密度ポリエチレン、ポリプロピレン、ポリ１−ブテン、ポリ４−メチル−１−ペンテンあるいはエチレン、プロピレン、１−ブテン、４−メチル−１−ペンテン等のα−オレフィン同志のランダムあるいはブロック共重合体等のポリオレフィン、環状オレフィン共重合体など、そしてエチレン・酢酸ビニル共重合体、エチレン・ビニルアルコール共重合体、エチレン・塩化ビニル共重合体等のエチレン・ビニル化合物共重合体、ポリスチレン、アクリロニトリル・スチレン共重合体、ＡＢＳ、α−メチルスチレン・スチレン共重合体等のスチレン系樹脂、ポリ塩化ビニル、ポリ塩化ビニリデン、塩化ビニル・塩化ビニリデン共重合体、ポリアクリル酸メチル、ポリメタクリル酸メチル等のポリビニル化合物、ナイロン６、ナイロン６−６、ナイロン６−１０、ナイロン１１、ナイロン１２等のポリアミド、ポリエチレンテレフタレート（ＰＥＴ）、ポリブチレンテレフタレート、ポリエチレンナフタレート（ＰＥＮ）等の熱可塑性ポリエステル、ポリカーボネート、ポリフェニレンオキサイドや、その他、ポリイミド樹脂、ポリアミドイミド樹脂、ポリエーテルイミド樹脂、フッ素樹脂、アリル樹脂、ポリウレタン樹脂、セルロース樹脂、ポリスルホン樹脂、ポリエーテルスルホン樹脂、ケトン樹脂、アミノ樹脂、或いはポリ乳酸などの生分解性樹脂等を例示することができ、さらに、これらのブレンド物や、これら樹脂が適宜共重合により変性されたものであってもよい。
特に、包装材料の分野で使用する場合には、ポリオレフィン等のオレフィン系樹脂やポリエステルが好ましい。
また、これらの樹脂から成形される樹脂成形体は、疎水性微粒子が分布している滑水性表面が形成される限りにおいて、多層構造を有していてもよいし、さらに用途に応じて、適宜の添加剤（例えば酸化防止剤、着色剤など）が配合されていてよい。
【００２７】
本発明の疎水性微粒子を分布させる基材としては、公知の材料を使用することができる。紙、樹脂（ガスバリア性樹脂、酸素吸収剤樹脂）、金属、蒸着層、ガラス、布地の単体又はこれらの複合材料・積層材料を用いることができる。また、基材に適宜の添加剤（例えば、有機系・無機系の充填剤など）を配合してもよい。
【００２８】
疎水性微粒子の表面分布の程度は、該表面に純水３０ｍｇを滴下したときの転落角（純水が滑落を始めるときの表面の傾斜角）が１°以下とするのがよい。例えば、内添によりこのような転落角を得るためには、樹脂１００重量部当り、４０〜３００重量部、好ましくは４０〜２００重量部、最も好ましくは４０〜１００重量部の量で疎水性微粒子を配合しておけばよい。即ち、本発明ではＢＥＴ比表面積が大きい疎水性微粒子を使用しているため、このような少ない配合量で上記のような転落角を示す滑水性を発現させることができる。勿論、上記範囲よりも多量に使用した場合にも、上記のような転落角を発現させることは可能であるが、この場合には、樹脂の成形性が損なわれてしまい、目的とする樹脂成形体の形態に成形することが困難となってしまう。
【００２９】
＜樹脂成形体の形態＞
上述した本発明の樹脂成形体は、疎水性微粒子の表面分布により優れた滑水性表面を有しているため、その特性を活かして種々の用途、例えば防水性や撥水性が要求される用途に好適に使用でき、当該用途に適した形態（例えばフィルム、シート、トレーやカップなど）を有することができる。また、スパウト等の注出具やキャップの形態とすることもできる。
【００３０】
フィルムの代表的な形態は、図１に示されている。
図１において、基材１３の上に疎水性微粒子１１を有し、基材１３と疎水性微粒子１１層との積層体１０を示す。疎水性微粒子１１層上に対象物が接触することで積層体１０が滑水性の表面特性を有する。
【００３１】
疎水性微粒子１１層の成形方法としては、特に限定されないが、ドライラミネート、押出ラミネート、コーティング、吹き付け等の公知の方法を採用することができる。コーティングの場合、疎水性微粒子を揮発性溶媒に分散させてなる分散体を用いて基材上に疎水性微粒子層を形成した後に乾燥工程を経る方法により形成することができる。
【００３２】
包装材料としてフィルムやボトルの形態を使用する場合、充填される内容物は、特に制限されるものではないが、一般的には、粘稠なペースト乃至スラリー状の流動性物質（例えば２５℃での粘度が１００ｍＰａ・ｓ以上のもの）、具体的には、ケチャップ、水性糊、蜂蜜、各種ソース類、マヨネーズ、マスタード、ジャム、チョコレートシロップ、乳液等の化粧液、液体洗剤、シャンプー、リンス、及びドレッシングのように固形分が分散された粘稠な液状物が好適であり、内容物の表面に水分が乳化せずに単独で存在しているケチャップのようなものにも適している。
【００３３】
本発明の樹脂成形体は、フィルム、ボトル、袋状容器（パウチ）、トレー、カップ状、スパウトなどの注出具、ヒンジキャップなどのキャップとしても使用することができるし、また蓋材として使用することもできる。
【実施例】
【００３４】
本発明を次の実施例にて説明する。
尚、実施例２〜４は本発明例であるが、実施例１は、本発明の範囲外の参考例となっている。
また、以下の実施例等で行った各種の特性、物性等の測定方法及びフィルムの作製に用いた樹脂等は次の通りである。
【００３５】
＜測定＞
ＢＥＴ比表面積測定；
前処理として各種疎水性微粒子を真空乾燥し、流動式比表面積自動測定装置ＦｌｏｗＳｏｒｂII２３００（島津製作所（株）製）を用いてＢＥＴ比表面積を測定した。
【００３６】
フロータビリティ；
混合比が種々異なる純水とメタノールとの混合溶媒を用意し、各種混合溶媒に微粒子をゆっくりと加え、沈降するかどうか確認した。該微粒子が沈降したときの混合溶媒中のメタノール含有率（体積分率）をフロータビリティと定義した。
【００３７】
水の転落角（ＷＳＡ）測定；
後述の方法で作成したフィルムを、固液界面解析システムＤｒｏｐＭａｓｔｅｒ７００（協和界面科学（株）製）の試料台に測定面が上になるように固定した。２３℃、５０％ＲＨの条件下で３０ｍｇの蒸留水をのせ、徐々に基材を傾けていき、水滴が転落した最終の傾斜角度を測定した。
【００３８】
水の接触角（ＷＣＡ）測定；
後述の方法で作成したフィルムを、固液界面解析システムＤｒｏｐＭａｓｔｅｒ７００（協和界面科学（株）製）の試料台に測定面が上になるように固定した。２３℃、５０％ＲＨの条件下で３μＬの蒸留水をのせ、該フィルムと水滴のなす角度（接触角）を測定した。
【００３９】
（実施例１）
ポリエステル樹脂（ｖｙｌｏｎ２００；東洋紡（株）製）０．５０ｇ、メチルエチルケトン（和光純薬社製、以下ＭＥＫとする）１０．０ｇをバイアル瓶に秤量し、スターラーで撹拌させながらポリエステル樹脂を溶解させた。さらに疎水性微粒子ａ（疎水性シリカ；ＢＥＴ比表面積  ５１０ｍ２／ｇ、表面官能基  ジメチルシリル基、フロータビリティ  ４０％）を０．２０ｇ添加し、スターラーで２時間撹拌した。作製した混合液を厚さ１００μｍのＰＥＴフィルム（ルミラー１００Ｔ６０；東レ社製）にバーコーター（＃９）を用いて塗布した後、１２０℃に加熱したオーブン中で３分間乾燥させた。作製したフィルムを用いて、転落角（ＷＳＡ）および接触角（ＷＣＡ）測定を行った。結果を表１に示す。
【００４０】
（実施例２）
疎水性微粒子ａを０．５０ｇとした以外は実施例１と同様にしてフィルムを作製し、測定を行った。結果を表１に示す。
【００４１】
（実施例３）
疎水性微粒子ａを０．８０ｇとした以外は実施例１と同様にしてフィルムを作製し、測定を行った。結果を表１に示す。
【００４２】
（実施例４）
ポリエステル樹脂を使用しなかった以外は実施例２と同様にしてフィルムを作製し、測定を行った。結果を表１に示す。
【００４３】
（参考例１）
疎水性微粒子ａを０．１５ｇとした以外は実施例１と同様にしてフィルムを作製し、測定を行った。結果を表１に示す。
【００４４】
（比較例１）
疎水性微粒子としてａの代わりに、疎水性微粒子ｂ（ＲＸ３００；日本アエロジル（株）製、ＢＥＴ比表面積  ２１０ｍ２／ｇ、表面官能基  トリメチルシリル基、フロータビリティ  ６５％）を用いた以外は実施例１と同様にしてフィルムを作製し、測定を行った。結果を表１に示す。
【００４５】
（比較例２）
疎水性微粒子ｂを０．５０ｇとした以外は比較例１と同様にしてフィルムを作製し、測定を行った。結果を表１に示す。
【００４６】
（比較例３）
疎水性微粒子ｂを０．８０ｇとした以外は比較例１と同様にしてフィルムを作製し、測定を行った。結果を表１に示す。
【００４７】
（比較例４）
ポリエステル樹脂を使用しなかった以外は比較例２と同様にしてフィルムを作製し、測定を行った。結果を表１に示す。
【００４８】
（比較例５）
疎水性微粒子としてａの代わりに、疎水性微粒子ｃ（Ｒ９７２；日本アエロジル（株）製、ＢＥＴ比表面積  １１０ｍ２／ｇ、表面官能基  ジメチルシリル基、フロータビリティ  ４５％）を用いた以外は実施例１と同様にしてフィルムを作製し、測定を行った。結果を表１に示す。
【００４９】
（比較例６）
疎水性微粒子ｃを０．５０ｇとした以外は比較例５と同様にしてフィルムを作製し、測定を行った。結果を表１に示す。
【００５０】
（比較例７）
疎水性微粒子ｃを０．８０ｇとした以外は比較例５と同様にしてフィルムを作製し、測定を行った。結果を表１に示す。
【００５１】
（比較例８）
ポリエステル樹脂を使用しなかった以外は比較例６と同様にしてフィルムを作製し、測定を行った。結果を表１に示す。
【００５２】
（比較例９）
疎水性微粒子を使用しなかった以外は比較例１と同様にしてフィルムを作製し、測定を行った。結果を表１に示す。
【００５３】
【表１】
2018083948.tif 000002
【００５４】
転落角および接触角測定の結果から、表面官能基がジメチルシリル基でＢＥＴ比表面積が１１０ｍ２／ｇである疎水性微粒子を使用した比較例５〜８では、いずれも滑水性が低く、疎水性微粒子単体でも転落角が３°であったのに対し、表面官能基がジメチルシリル基でＢＥＴ比表面積が５２０ｍ２／ｇである疎水性微粒子を使用した実施例１〜４では、いずれも高い滑水性を示した。
また表面官能基がトリメチルシリル基でＢＥＴ比表面積が２１０ｍ２／ｇである疎水性微粒子を使用した比較例１〜４では、疎水性微粒子のフロータビリティが６５％と比較的高い値であるにも関わらず、疎水性微粒子を樹脂１００重量部当たり１６０重量部以上加えなければ、高い滑水性が得られなかった。一方で表面官能基がジメチルシリル基でＢＥＴ比表面積が５２０ｍ２／ｇである疎水性微粒子を使用した実施例１〜４では、疎水性微粒子のフロータビリティが４０％と低い値であるが、樹脂１００重量部当たり４０重量部の添加量で高い滑水性を示した。なお、樹脂１００重量部当たり４０重量部の添加量の実施例１は、樹脂１００重量部当たり３０重量部の参考例１に比べて、高い滑水性を発現していることがわかる。
【００５５】
以上のことから、非常に高い滑水性を発現させるためには、疎水性の表面官能基の種類も一定の効果があるものの、ＢＥＴ比表面積がさらに重要な役割をしていることが明確になり、ＢＥＴ比表面積が大きい疎水性微粒子を使用することで、少量の使用であっても非常に高い滑水性を示すことが判明した。
【符号の説明】
【００５６】
１０：樹脂積層体
１１：疎水性微粒子
１３：基材
【図１】
2018083948.tif 000003